Fibre optique portant sur au moins une partie de sa surface une pluralité de groupes de formule (I) suivante : dans laquelle : W et Y sont indépendamment choisis parmi O et NH ; i et j sont indépendamment choisis parmi 0 et 1 ; X représente un groupe de formule (II) suivante : X a et X c sont indépendamment choisis choisi parmi : les groupes X a1 étant des alcane diyles linéaires et branchés en C 1 -C 12 , en particulier les groupes de formule –(CH 2 ) n - avec n de 1 à 12, ou des alcène diyles linéaires et branchés en C 2 -C 12 , les groupes X a1 étant notamment des alcane diyles linéaires et branchés en C 1 -C 12 ; les groupes de formule -X a1 -NH-X a1 -, où X a1 est à chaque occurrence indépendamment tel que défini ci-dessus, en particulier les groupes de formule –(CH 2 ) n -NH–(CH 2 ) m - avec n et m étant indépendamment de 1 à 12 ; les groupes de formule -X a1 -NHC(=O)-NH-X a1 - ou -X a1 -NHC(=O)-NH-X a1 -NHC(=O)-NH-X a1 -, où X a1 est à chaque occurrence indépendamment tel que défini ci-dessus, en particulier les groupes de formule –(CH 2 ) n -NHC(=O)-NH–(CH 2 ) m - avec n et m étant indépendamment de 1 à 12 ; X b est choisi parmi : les alcane diyles linéaires et branchés en C 1 -C 12 , en particulier les groupes de formule –(CH 2 ) n - avec n de 1 à 12, les alcane triyles branchés en C 1 -C 12 , les alcène diyles linéaires et branchés en C 2 -C 12 , les groupes X b étant notamment des alcane diyles ou triyles linéaires et branchés en C 1 -C 12 ; portant optionnellement, notamment en position(s) terminale(s), au moins un groupe –(O-CH 2 -CH 2 ) p - ou –(O-CH 2 -C(CH 3 )H) p -, avec p étant un entier de 1 à 3 ; les arène diyles et les hétéroarène diyles ; X b étant optionnellement substitué par un groupe A de formule (III) suivante : X c , Y, j, Z et R étant tels que définis ci-dessus ou ci-dessous, Z est absent ou choisi parmi les alcane diyles linéaires et branchés en C 1 -C 12 et les alcène diyles linéaires et branchés en C 2 -C 12 , Z étant en particulier un alcane ou un alcène diyle linéaire en C 2 , ledit groupe Z étant optionnellement substitué par un groupe -COOH ; R est un groupe aryl ou hétéroaryl substitué par aux moins deux groupes vicinaux choisis parmi –OH et les groupes alcoxy en C 1 -C 3 , en particulier -OMe, lesdits groupes vicinaux étant plus particulièrement -OH. Fibre optique selon la revendication 1, dans laquelle R est choisi parmi les groupes suivants: Fibre optique selon l’une quelconque des revendications précédentes, dans laquelle (Y) j ZR est choisi parmi les groupes suivants: et en particulier parmi les groupes suivants: Fibre optique selon l’une quelconque des revendications précédentes, dans laquelle X b est choisi parmi les groupes suivants: A et p étant tels que défini dans la revendication 1. Fibre optique selon l’une quelconque des revendications précédentes, dans laquelle les groupes de formule (I) sont choisi parmi les groupes de formule suivante : Fibre optique selon l’une quelconque des revendications précédentes, laquelle est choisie parmi les fibres optiques minérales, en particulier les fibres optiques de silice, ou les fibres optiques portant une couche d’oxyde choisi parmi TiO 2 ,ZrO 2 , SnO 2 ou HfO 2 , de préférence modifiée par un composé comprenant un groupe acide phosphonique ainsi qu’une amine primaire, notamment un composé de formule (HO) 2 P(=O)-(CH 2 ) x NH 2 avec x = 2, 3 ou 4; les fibres optiques organiques, en particulier les fibres constituées de ou comprenant du polyméthacrylate de méthyle (PMMA), éventuellement du polyméthacrylate de méthyle partiellement chloré, ledit polyméthacrylate de méthyle portant optionnellement des groupes acide carboxylique ; et les fibres optiques portant des chaînes d’oligomères fonctionnels, en particulier des chaînes de PVA, éventuellement partiellement acétylé, ladite fibre optique étant en particulier choisie parmi les fibres optiques minérales, plus particulièrement les fibres optiques de silice, avec i = 1 et W représentant O, ou les fibres optiques portant une couche d’oxyde choisi parmi TiO 2 ,ZrO 2 , SnO 2 ou HfO 2 , de préférence modifiée par un composé comprenant un groupe acide phosphonique ainsi qu’une amine primaire, notamment un composé de formule (HO) 2 P(=O)-(CH 2 ) x NH 2 avec x = 2, 3 ou 4, avec i = 1 et W représentant N ; les fibres optiques organiques, en particulier les fibres constituées de ou comprenant du polyméthacrylate de méthyle (PMMA), éventuellement du polyméthacrylate de méthyle partiellement chloré, ledit polyméthacrylate de méthyle portant optionnellement des groupes acide carboxylique, avec i = 0 ; et les fibres optiques portant des chaînes d’oligomères fonctionnels, en particulier des chaînes de PVA, éventuellement partiellement acétylé, avec i = 1 et W représentant O. Fibre optique selon l’une quelconque des revendications précédentes, laquelle est pleine ou creuse, au moins sur ladite partie de sa surface. Procédé de préparation d’une fibre optique selon l’une quelconque des revendications précédentes, comprenant l’étape suivante : (i) La mise en contact d’au moins une partie de la surface d’une fibre optique portant des groupes -OH, -NH 2 ou -COOH, avec un composé (A) de formule suivante : dans laquelle X, Y, j, Z et R sont tels que définis dans la revendication 1. ou les étapes suivantes : (i’) la mise en contact d’au moins une partie de la surface d’une fibre optique portant des groupes -OH, -NH 2 ou -COOH, avec un composé (B) de formule suivante : dans laquelle X est tel que défini dans la revendication 1, pour obtenir une fibre optique portant sur au moins une partie de sa surface une pluralité de groupes de formule (C) suivante : dans laquelle W, i et X sont tels que définis dans la revendication 1, (ii’) la mise en contact de la fibre obtenue à l’étape précédente (i’) avec un composé de formule (D) suivante : dans laquelle Z et R sont tels que définis dans la revendication 1, et dans laquelle Y’ est : un groupe -NH 2 lorsque j = 1 et Y est -NH- ; un groupe -OH lorsque j = 1 et Y est -O- ; un groupe -COOH lorsque j = 0. Utilisation d’une fibre optique selon l’une quelconque des revendications 1 à 7, pour mesurer la concentration en un ion monovalent, en particulier en un ion de métal alcalin, plus particulièrement en ion lithium. Utilisation selon la revendication 9 pour mesurer la concentration en ion lithium dans une batterie Li-ion, en particulier au sein de l’électrolyte de ladite batterie. Procédé de mesure de la concentration en un ion monovalent, en particulier en un ion de métal alcalin, plus particulièrement en ion lithium, comprenant les étapes suivantes : Une étape de mise en contact des groupes de formule (I) portés par au moins une partie de la surface de la fibre optique selon l’une quelconque des revendications 1 à 7 avec le milieu dans lequel la concentration en ion monovalent est à mesurer ; Une étape d’excitation par transmission de lumière dans ladite fibre optique ; Une étape de mesure de la fluorescence émise et transmise par ladite fibre optique. Procédé selon la revendication 11, dans lequel la lumière de l’étape (ii) est une lumière UV ou une lumière visible violette, et a en particulier une longueur d’onde comprise de 350 à 450 nm.